БЕЗВАНАДИЕВЫЙ КАТАЛИЗАТОР ДЛЯ СЕЛЕКТИВНОГО КАТАЛИТИЧЕСКОГО ВОССТАНОВЛЕНИЯ И СПОСОБ ЕГО ПРИГОТОВЛЕНИЯ

1. Безванадиевый катализатор для селективного каталитического восстановления (СКВ) оксидов азота аммиаком или разлагающимся до него соединением в качестве восстановителя, содержащий нанесенное на инертный корпус-носитель каталитически активное покрытие, отличающийся тем, что каталитически активное покрытие полностью или частично состоит из гомогенного смешанного оксида церия и циркония, содержащего оксид церия в количестве от 10 до 90 мас.% в пересчете на общую массу этого гомогенного смешанного оксида церия и циркония и активированного для СКВ-реакции путем введения серы или переходного металла, выбранного из группы, включающей хром, молибден и вольфрам, или смесей таких переходных металлов либо их комбинаций.
2. Катализатор по п.1, отличающийся тем, что гомогенный смешанный оксид церия и циркония легирован оксидом редкоземельного элемента в количестве от 1 до 9 мас.% в пересчете на общую массу этого гомогенного смешанного оксида церия и циркония.
3. Катализатор по п.2, отличающийся тем, что оксид редкоземельного элемента представляет собой оксид элемента, выбранного из группы, включающей скандий, иттрий, лантан, празеодим, неодим, самарий, европий и гадолиний, или смесь их оксидов.
4. Катализатор по п.1, отличающийся тем, что активированный смешанный оксид церия и циркония содержит серу в количестве от 0,01 до 5 мас.%.
5. Катализатор по п.1, отличающийся тем, что активированный смешанный оксид церия и циркония содержит переходный металл, выбранный из группы, включающей хром, молибден и вольфрам или их смесь в количестве от 2 до 20 мас.%.
6. Катализатор по п.5, отличающийся тем, что активированный смешанный оксид церия и циркония содержит также переходный металл, выбранный из группы, включающей марганец, железо, кобальт, никель, медь, рутений, родий, палладий, серебро, иридий, платину и золото, или их смесь в количестве от 0,1 до 10 мас.%.
7. Катализатор по п.5, отличающийся тем, что активированный смешанный оксид церия и циркония содержит серу в количестве от 0,01 до 5 мас.%.
8. Катализатор по п.1, отличающийся тем, что корпус-носитель выполнен из керамики или металла.
9. Катализатор по п.8, отличающийся тем, что корпусом-носителем служит керамический проточный сотовый элемент или керамическая подложка в виде фильтра с проницаемыми стенками каналов.
10. Способ активирования гомогенного смешанного оксида церия и циркония, содержащего оксид церия в количестве от 10 до 90 мас.% в пересчете на общую массу этого гомогенного смешанного оксида церия и циркония, для СКВ-реакции путем введения серы, отличающийся тем, что серу вводят путем обработки смешанного оксида церия и циркония газовой смесью, содержащей диоксид серы и кислород, при температуре в пределах от 150 до 800°C либо путем обработки смешанного оксида церия и циркония разбавленной серной кислотой при комнатной температуре или слегка повышенной температуре до 80°C с последующей сушкой.
11. Способ по п.10, отличающийся тем, что газовая смесь содержит воду в количестве от 0 до 20 об.%.
12. Способ по п.10 или 11, отличающийся тем, что используют гомогенный смешанный оксид церия и циркония, содержащий оксид церия в количестве от 10 до 90 мас.% и оксид редкоземельного элемента в количестве от 1 до 9 мас.%.
13. Способ по п.10 или 11, отличающийся тем, что используют гомогенный смешанный оксид церия и циркония, содержащий оксид церия в количестве от 10 до 90 мас.% в пересчете на общую массу этого гомогенного смешанного оксида церия и циркония и переходный металл, выбранный из группы, включающей хром, молибден, вольфрам, марганец, железо, кобальт, никель, медь, рутений, родий, палладий, серебро, иридий, платину и золото или их комбинации.
14. Способ по п.10 или 11, отличающийся тем, что используют гомогенный смешанный оксид церия и циркония, содержащий оксид церия в количестве от 10 до 90 мас.% и оксид редкоземельного элемента в количестве от 1 до 9 мас.% в пересчете на общую массу этого гомогенного смешанного оксида церия и циркония, а также переходный металл, выбранный из группы, включающей хром, молибден, вольфрам, марганец, железо, кобальт, никель, медь, рутений, родий, палладий, серебро, иридий, платину и золото или их комбинации.
15. Способ активирования гомогенного смешанного оксида церия и циркония, содержащего оксид церия в количестве от 10 до 90 мас.% в пересчете на общую массу этого гомогенного смешанного оксида церия и циркония, для СКВ-реакции путем введения переходного металла, выбранного из группы, включающей хром, молибден и вольфрам или их смеси, отличающийся тем, что смешанный оксид церия и циркония пропитывают водным раствором соединения хрома, молибдена, вольфрама или их смеси, выбирая при этом количество раствора с таким расчетом, чтобы порошковый смешанный оксид церия и циркония увлажнялся с заполнением пор без потери своей сыпучести.
16. Способ по п.15, отличающийся тем, что используют гомогенный смешанный оксид церия и циркония, содержащий также оксид редкоземельного элемента в количестве от 1 до 9 мас.%.
17. Способ по п.15, отличающийся тем, что используют гомогенный смешанный оксид церия и циркония, содержащий также серу.
18. Способ по п.16, отличающийся тем, что используют гомогенный смешанный оксид церия и циркония, содержащий также серу.
19. Применение катализатора по одному из пп.1-9 для селективного каталитического восстановления оксидов азота аммиаком или разлагающимся до него соединением в качестве восстановителя.
20. Применение по п.19 для удаления оксидов азота из отработавших газов, образующихся при работе двигателей внутреннего сгорания, работающих преимущественно на обедненных горючих смесях и устанавливаемых на автомобилях.